【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
第１の熱伝達面と相対する第２の熱伝達面との間において形状に合致し得る相を生成しその間に熱の経路を与えるための熱伝導性配合物において、該配合物は
（ａ）熱グリース成分；および
（ｂ）該熱グリース成分の内部に分離したドメインを生成する分散成分の混合物を含んで成り、該ドメインは第１の相においては通常の室温において形状安定性をもち、第２の相においては該第１の熱伝達面と第２の熱伝達面との間において形状合致性をもち、該ドメインの第１の相から第２の相への相転移温度は通常の室温よりも高いことを特徴とする熱伝導性配合物。
【請求項２】
該分散成分は１種またはそれ以上の熔融可能な金属、１種またはそれ以上の熔融可能な金属合金、またはそれらの組み合わせを含んで成ることを特徴とする請求項１記載の配合物。
【請求項３】
ドメインは平均粒径が０．４〜３ミル（１０〜７５μｍ）であることを特徴とする請求項１記載の配合物。
【請求項４】
熱グリース成分は鉱油、炭化水素油、合成油、およびシリコーン油、並びにそれらの組み合わせから成る群から選ばれる１種またはそれ以上のオイルを含んで成ることを特徴とする請求項１記載の配合物。
【請求項５】
熱グリース成分はさらに熱伝導性の粒子状充填剤を含んで成ることを特徴とする請求項４記載の配合物。
【請求項６】
該層はほぼ室温において或る与えられた圧力をかけた場合厚さが約５ミル（１２５μｍ）であり、該与えられた圧力の下で熱発生源の作動温度範囲内においてその厚さが少なくとも２０％減少することを特徴とする請求項１記載の配合物。
【請求項７】
第１の熱伝達面；
該第１の熱伝達面に相対する第２の熱伝達面：および
該第１の熱伝達面と該第２の熱伝達面との中間に挿入されその間に熱伝導性の経路を与える熱伝達境界面を具備し、該熱伝達境界面は該第１の熱伝達面と該第２の熱伝達面との間で形状に合致し得る層になるようにつくられている熱伝導性配合物を含んで成り、該配合物は
（ａ）熱グリース成分；および
（ｂ）該熱グリース成分の内部に分離したドメインを生成する分散成分の混合物を含んで成り、該ドメインは第１の相においては通常の室温において形状安定性をもち、第２の相においては該第１の熱伝達面と第２の熱伝達面との間において形状合致性をもち、該ドメインの第１の相から第２の相への相転移温度は通常の室温よりも高いことを特徴とする熱管理アセンブリー。
【請求項８】
該分散成分は１種またはそれ以上の熔融可能な金属、１種またはそれ以上の熔融可能な金属合金、またはそれらの組み合わせを含んで成ることを特徴とする請求項７記載のアセンブリー。
【請求項９】
ドメインは平均粒径が０．４〜３ミル（１０〜７５μｍ）であることを特徴とする請求項７記載のアセンブリー。
【請求項１０】
熱グリース成分は鉱油、炭化水素油、合成油、およびシリコーン油、並びにそれらの組み合わせから成る群から選ばれる１種またはそれ以上のオイルを含んで成ることを特徴とする請求項７記載のアセンブリー。
【請求項１１】
熱グリース成分はさらに熱伝導性の粒子状充填剤を含んで成ることを特徴とする請求項１０記載のアセンブリー。
【請求項１２】
該層はほぼ室温において或る与えられた圧力をかけた場合厚さが約５ミル（１２５μｍ）であり、該与えられた圧力の下で熱発生源の作動温度範囲内においてその厚さが少なくとも２０％減少することを特徴とする請求項７記載のアセンブリー。
【手続補正２】
【補正対象書類名】明細書
【補正対象項目名】００５９
【補正方法】変更
【補正の内容】
【００５９】
本明細書に含まれる本発明の概念を逸脱することなく本発明においては或る程度の変更を行ない得ることが予測されるから、上記説明に含まれたすべての事項は例示的なものと解釈されるべきであり、本発明を限定するものではない。ここに引用した先行文献を含むすべての引用文献は明らかに引用により本発明に含まれるものとする。
本発明の好適な実施の態様は次のとおりである。
１．  第１の熱伝達面と相対する第２の熱伝達面との間において形状に合致し得る相を生成しその間に熱の経路を与えるための熱伝導性配合物において、該配合物は
（ａ）熱グリース成分；および
（ｂ）該熱グリース成分の内部に分離したドメインを生成する分散成分の混合物を含んで成り、該ドメインは第１の相においては通常の室温において形状安定性をもち、第２の相においては該第１の熱伝達面と第２の熱伝達面との間において形状合致性をもち、該ドメインの第１の相から第２の相への相転移温度は通常の室温よりも高いことを特徴とする熱伝導性配合物。
２．  該分散成分は１種またはそれ以上の熔融可能な金属、１種またはそれ以上の熔融可能な金属合金、またはそれらの組み合わせを含んで成ることを特徴とする上記１記載の配合物。
３．  １種またはそれ以上の金属または合金は１種またはそれ以上のビスマス、錫、鉛、カドミウム、およびインジウムを含んで成ることを特徴とする上記２記載の配合物。
４．  該分散成分は約３２．５重量％のビスマス、１６．５重量％の錫、および５０重量％のインジウムの共融合金を含んで成ることを特徴とする上記２記載の配合物。
５．  該配合物はその全重量の約５〜２５重量％の１種またはそれ以上の金属または金属合金、或いはそれらの組み合わせを含んで成ることを特徴とする上記２記載の配合物。
６．  該ドメインの遷移温度は約４０〜８０℃の間にあることを特徴とする上記２記載の配合物。
７．  分散成分は１種またはそれ以上の熔融可能な金属、１種またはそれ以上の熔融可能な金属合金、またはそれらの組み合わせを含んで成ることを特徴とする上記６記載の配合物。
８．  第１の熱伝達面は作動温度が通常の室温よりも高い熱発生源の上に位置し；
ドメインの遷移温度は該熱発生源の作動温度範囲内にあることを特徴とする上記２記載の配合物。
９．  第２の相においてドメインは熱グリース成分と乳化物を形成することを特徴とする上記１記載の配合物。
１０．  該乳化物は粘度が約１０，０００〜３００，０００ｃｐ（１０〜３００Ｐａ・ｓ）であることを特徴とする上記９記載の配合物。
１１．  第１の熱伝達面は作動温度が通常の室温よりも高い熱発生源の上に位置し；
ドメインの遷移温度は該熱発生源の作動温度範囲内にあることを特徴とする上記１記載の配合物。
１２．  該熱発生源は電子部品であり；そして
第２の熱伝達面は熱放散部材の上に位置していることを特徴とする上記１１記載の配合物。
１３．  該熱放散部材は吸熱器または回路板であることを特徴とする上記１２記載の配合物。
１４．  熱発生源の作動温度は約４０〜８０℃の間にあることを特徴とする上記１２記載の配合物。
１５．  ドメインは平均粒径が約０．４〜３ミル（１０〜７５μｍ）であることを特徴とする上記１記載の配合物。
１６．  熱グリース成分は鉱油、炭化水素油、合成油、およびシリコーン油、並びにそれらの組み合わせから成る群から選ばれる１種またはそれ以上のオイルを含んで成ることを特徴とする上記１記載の配合物。
１７．  熱グリース成分は１種またはそれ以上のシリコーン油を含んで成ることを特徴とする上記１記載の配合物。
１８．  熱グリース成分は１種またはそれ以上の有機シロキサン油を含んで成ることを特徴とする上記１記載の配合物。
１９．  熱グリース成分はさらに熱伝導性の粒子状充填剤を含んで成ることを特徴とする上記１６記載の配合物。
２０．  分散成分は１種またはそれ以上の熔融可能な金属、１種またはそれ以上の熔融可能な金属合金、またはそれらの組み合わせを含んで成ることを特徴とする上記１９記載の配合物。
２１．  該充填剤は金属または非金属の酸化物、窒化物、炭化物、または二硼化物の粒子、グラファイトの粒子、金属の粒子、またはこれらの組み合わせから成る群から選ばれることを特徴とする上記１９記載の配合物。
２２．  熱グリース成分は約２０〜８０重量％の充填剤を含んで成ることを特徴とする上記１９記載の配合物。
２３．  粒子状の充填剤は粒径が約０．０１〜１０ミル（０．２５〜２５０μｍ）であることを特徴とする上記１９記載の配合物。
２４．  充填剤は少なくとも約２０Ｗ／ｍ・ｋの熱伝導度をもっていることを特徴とする上記１９記載の配合物。
２５．  熱グリースはほぼ室温における粘度が約１０，０００〜３００，０００ｃｐ（１０〜３００Ｐａ・ｓ）の間であることを特徴とする上記１９記載の配合物。
２６．  該層は約１℃・平方インチ／Ｗ（６℃・ｃｍ2／Ｗ）未満の熱インピーダンスをもっていることを特徴とする上記１記載の配合物。
２７．  該配合物は少なくとも約０．５Ｗ／ｍ・ｋの熱伝導度をもっていることを特徴とする上記１記載の配合物。
２８．  該層はほぼ室温において或る与えられた圧力をかけた場合厚さが約５ミル（１２５μｍ）であり、該与えられた圧力の下で熱発生源の作動温度範囲内においてその厚さが少なくとも約２０％減少することを特徴とする上記１１記載の配合物。
２９．  該配合物は第１の熱伝達面および第２の熱伝達面の片方または両方に対し実質的に自己接着性をもっていることを特徴とする上記１記載の配合物。
３０．  第１の熱伝達面；
該第１の熱伝達面に相対する第２の熱伝達面：および
該第１の熱伝達面と該第２の熱伝達面との中間に挿入されその間に熱伝導性の経路を与える熱伝達境界面を具備し、該熱伝達境界面は該第１の熱伝達面と該第２の熱伝達面との間で形状に合致し得る層になるようにつくられている熱伝導性配合物を含んで成り、該配合物は
（ａ）熱グリース成分；および
（ｂ）該熱グリース成分の内部に分離したドメインを生成する分散成分の混合物を含んで成り、該ドメインは第１の相においては通常の室温において形状安定性をもち、第２の相においては該第１の熱伝達面と第２の熱伝達面との間において形状合致性をもち、該ドメインの第１の相から第２の相への相転移温度は通常の室温よりも高いことを特徴とする熱管理アセンブリー。
３１．  該分散成分は１種またはそれ以上の熔融可能な金属、１種またはそれ以上の熔融可能な金属合金、またはそれらの組み合わせを含んで成ることを特徴とする上記３０記載のアセンブリー。
３２．  １種またはそれ以上の熔融可能な金属または合金は１種またはそれ以上のビスマス、錫、鉛、カドミウム、およびインジウムを含んで成ることを特徴とする上記３１記載のアセンブリー。
３３．  該分散成分は約３２．５重量％のビスマス、１６．５重量％の錫、および５０重量％のインジウムの共融合金を含んで成ることを特徴とする上記３１記載のアセンブリー。
３４．  該配合物はその全重量の約５〜２５重量％の１種またはそれ以上の熔融可能な金属または金属合金、或いはそれらの組み合わせを含んで成ることを特徴とする上記３１記載のアセンブリー。
３５．  該ドメインの遷移温度は約４０〜８０℃の間にあることを特徴とする上記３１記載のアセンブリー。
３６．  該分散成分は１種またはそれ以上の熔融可能な金属、１種またはそれ以上の熔融可能な金属合金、或いはそれらの組み合わせを含んで成ることを特徴とする上記３５記載のアセンブリー。
３７．  第１の熱伝達面は作動温度が通常の室温よりも高い熱発生源の上に位置し；そして
ドメインの遷移温度は該熱発生源の作動温度範囲内にあることを特徴とする上記３１記載のアセンブリー。
３８．  第２の相においてドメインは熱グリース成分と乳化物をつくっていることを特徴とする上記３０記載のアセンブリー。
３９．  該乳化物は粘度が約１０，０００〜３００，０００ｃｐ（１０〜３００Ｐａ・ｓ）であることを特徴とする上記３８記載のアセンブリー。
４０．  第１の熱伝達面は作動温度が通常の室温よりも高い熱発生源の上に位置し；
ドメインの遷移温度は該熱発生源の作動温度範囲内にあることを特徴とする上記３０記載のアセンブリー。
４１．  該熱発生源は電子部品であり；そして
第２の熱伝達面は熱放散部材の上に位置していることを特徴とする上記４０記載のアセンブリー。
４２．  該熱放散部材は放熱器または回路板であることを特徴とする上記４１記載のアセンブリー。
４３．  熱発生源の作動温度は約４０〜８０℃の間にあることを特徴とする上記４１記載のアセンブリー。
４４．  ドメインは平均粒径が約０．４〜３ミル（１０〜７５μｍ）であることを特徴とする上記３０記載のアセンブリー。
４５．  熱グリース成分は鉱油、炭化水素油、合成油、およびシリコーン油、並びにそれらの組み合わせから成る群から選ばれる１種またはそれ以上のオイルを含んで成ることを特徴とする上記３０記載のアセンブリー。
４６．  熱グリース成分は１種またはそれ以上のシリコーン油を含んで成ることを特徴とする上記３０記載のアセンブリー。
４７．  熱グリース成分は１種またはそれ以上の有機シロキサン油を含んで成ることを特徴とする上記３０記載のアセンブリー。
４８．  熱グリース成分はさらに熱伝導性の粒子状充填剤を含んで成ることを特徴とする上記４５記載のアセンブリー。
４９．  分散成分は１種またはそれ以上の熔融可能な金属、１種またはそれ以上の熔融可能な金属合金、またはそれらの組み合わせを含んで成ることを特徴とする上記４８記載のアセンブリー。
５０．  該充填剤は金属または非金属の酸化物、窒化物、炭化物、または二硼化物の粒子、グラファイトの粒子、金属の粒子、またはこれらの組み合わせから成る群から選ばれることを特徴とする上記４８記載のアセンブリー。
５１．  熱グリース成分は約２０〜８０重量％の充填剤を含んで成ることを特徴とする上記４８記載のアセンブリー。
５２．  粒子状の充填剤は粒径が約０．０１〜１０ミル（０．２５〜２５０μｍ）であることを特徴とする上記４８記載のアセンブリー。
５３．  充填剤は少なくとも約２０Ｗ／ｍ・ｋの熱伝導度をもっていることを特徴とする上記４８記載のアセンブリー。
５４．  熱グリースはほぼ室温における粘度が約１０，０００〜３００，０００ｃｐ（１０〜３００Ｐａ・ｓ）の間であることを特徴とする上記４８記載のアセンブリー。
５５．  該層は約１℃・平方インチ／Ｗ（６℃・ｃｍ2／Ｗ）未満の熱インピーダンスをもっていることを特徴とする上記３０記載のアセンブリー。
５６．  該配合物は少なくとも約０．５Ｗ／ｍ・ｋの熱伝導度をもっていることを特徴とする上記３０記載のアセンブリー。
５７．  該層はほぼ室温において或る与えられた圧力をかけた場合厚さが約５ミル（１２５μｍ）であり、該与えられた圧力の下で熱発生源の作動温度範囲内においてその厚さが少なくとも約２０％減少することを特徴とする上記４０記載のアセンブリー。
５８．  該配合物は第１の熱伝達面および第２の熱伝達面の片方または両方に対し実質的に自己接着性をもっていることを特徴とする上記３０記載のアセンブリー。